FR 3081615 A1 20191129 FR 1854260 A 20180522 MODULE PHOTOVOLTAÏQUE LÉGER ET FLEXIBLE COMPORTANT UNE COUCHE AVANT EN POLYMÈRE ET UNE COUCHE ARRIÈRE EN MATÉRIAU COMPOSITE DESCRIPTION DOMAINE TECHNIQUE La présente invention se rapporte au domaine des modules photovoltaïques, qui comportent un ensemble de cellules photovoltaïques reliées entre elles électriquement, et préférentiellement des cellules photovoltaïques dites « cristallines », c'est-à-dire qui sont à base de silicium monocristallin ou multicristallin. L'invention peut être mise en oeuvre pour de nombreuses applications, par exemple des applications autonomes et/ou embarquées, étant particulièrement concernée par les applications qui requièrent l'utilisation de modules photovoltaïques flexibles, sans verre et ultra-légers, en particulier d'un poids par unité de surface inférieur à 1 kg/m2, et notamment inférieur à 800 g/m2, voire encore inférieur à 600 g/m2, et de faible épaisseur, notamment inférieure à 1 mm. Elle peut ainsi notamment être appliquée pour des bâtiments tels que des habitats ou locaux industriels (tertiaires, commerciaux, ...), par exemple pour la réalisation de leurs toitures, pour la conception de mobilier urbain, par exemple pour de l'éclairage public, la signalisation routière ou encore la recharge de voitures électriques, voire également être utilisée pour des applications nomades, en particulier pour une intégration sur des voitures, bus ou bateaux, entre autres. L'invention propose ainsi un module photovoltaïque ultra-léger et flexible comportant une première couche formant la face avant du module, en matériau polymère, et une deuxième couche, en matériau composite, ainsi qu'un procédé de réalisation d'un tel module photovoltaïque. ÉTAT DE LA TECHNIQUE ANTÉRIEURE Un module photovoltaïque est un assemblage de cellules photovoltaïques disposées côte à côte entre une première couche transparente formant une face avant du 2 module photovoltaïque et une seconde couche formant une face arrière du module photovoltaïque. La première couche formant la face avant du module photovoltaïque est avantageusement transparente pour permettre aux cellules photovoltaïques de recevoir un flux lumineux. Elle est traditionnellement réalisée en une seule plaque de verre, présentant une épaisseur typiquement comprise entre 2 et 4 mm, classiquement de l'ordre de 3 mm. La deuxième couche formant la face arrière du module photovoltaïque peut quant à elle être réalisée à base de verre, de métal ou de plastique, entre autres. Elle est 10 souvent formée par une structure polymérique à base d'un polymère isolant électrique, par exemple du type polytéréphtalate d'éthylène (PET) ou polyamide (PA), pouvant être protégée par une ou des couches à base de polymères fluorés, comme le polyfluorure de vinyle (PVF) ou le polyfluorure de vinylidène (PVDF), et ayant une épaisseur de l'ordre de 400 11m. 15 Les cellules photovoltaïques peuvent être reliées électriquement entre elles par des éléments de contact électrique avant et arrière, appelés conducteurs de liaison, et formés par exemple par des bandes de cuivre étamé, respectivement disposées contre les faces avant (faces se trouvant en regard de la face avant du module photovoltaïque destinée à recevoir un flux lumineux) et arrière (faces se trouvant en regard de la face 20 arrière du module photovoltaïque) de chacune des cellules photovoltaïques, ou bien encore uniquement en face arrière pour les cellules photovoltaïques de type IBC (pour « Interdigitated Back Contact » en anglais). Il est à noter que les cellules photovoltaïques de type IBC (« Interdigitated Back Contact > sont des structures pour lesquelles les contacts sont réalisés sur la face 25 arrière de la cellule en forme de peignes interdigités. Elles sont par exemple décrites dans le brevet américain US 4,478,879 A. Par ailleurs, les cellules photovoltaïques, situées entre les première et deuxième couches formant respectivement les faces avant et arrière du module photovoltaïque, peuvent être encapsulées. De façon classique, l'encapsulant choisi correspond à un polymère du type élastomère (ou caoutchouc), et peut par exemple consister en l'utilisation de deux couches (ou films) de poly(éthylène-acétate de vinyle) (EVA) entre lesquelles sont disposées les cellules photovoltaïques et les conducteurs de liaison des cellules. Chaque couche d'encapsulant peut présenter une épaisseur d'au moins 0,2 mm et un module de Young typiquement compris entre 2 et 400 MPa à température ambiante. On a ainsi représenté partiellement et schématiquement, respectivement en coupe sur la figure 1 et en vue éclatée sur la figure 2, un exemple classique de module photovoltaïque 1 comportant des cellules photovoltaïques 4 cristallines. Comme décrit précédemment, le module photovoltaïque 1 comporte une face 10 avant 2, généralement réalisée en verre trempé transparent d'épaisseur d'environ 3 mm, et une face arrière 5, par exemple constituée par une feuille polymère, opaque ou transparente, monocouche ou multicouche, ayant un module de Young supérieur à 400 MPa à température ambiante. Entre les faces avant 2 et arrière 5 du module photovoltaïque 1 se situent les 15 cellules photovoltaïques 4, reliées électriquement entre elles par des conducteurs de liaison 6 et immergées entre deux couches avant 3a et arrière 3b de matériau d'encapsulation formant toutes les deux un ensemble encapsulant 3. La figure lA représente en outre une variante de réalisation de l'exemple de la figure 1 dans laquelle les cellules photovoltaïques 4 sont de type IBC, les conducteurs 20 de liaison 6 étant uniquement disposés contre les faces arrières des cellules photovoltaïques 4. Par ailleurs, les figures 1 et 2 représentent également la boîte de jonction 7 du module photovoltaïque 1, destinée à recevoir le câblage nécessaire à l'exploitation du module. Classiquement, cette boîte de jonction 7 est réalisée en plastique ou en 25 caoutchouc, et présente une étanchéité complète. De façon habituelle, le procédé de réalisation du module photovoltaïque 1 comporte une étape dite de lamination sous vide des différentes couches décrites précédemment, à une température supérieure ou égale à 120°C, voire 140°C, voire encore 150°C, et inférieure ou égale à 170°C, typiquement comprise entre 145 et 160°C, 30 et pendant une durée du cycle de lamination d'au moins 10 minutes, voire 15 minutes. 4 Pendant cette étape de lamination, les couches de matériau d'encapsulation 3a et 3b fondent et viennent englober les cellules photovoltaïques 4, en même temps que l'adhérence se crée à toutes les interfaces entre les couches, à savoir entre la face avant 2 et la couche avant de matériau d'encapsulation 3a, la couche de matériau d'encapsulation 3a et les faces avant 4a des cellules photovoltaïques 4, les faces arrière 4b des cellules photovoltaïques 4 et la couche arrière de matériau d'encapsulation 3b, et la couche arrière de matériau d'encapsulation 3b et la face arrière 5 du module photovoltaïque 1. Le module photovoltaïque 1 obtenu est ensuite encadré, typiquement par le biais d'un profilé en aluminium. 10 Une telle structure est maintenant devenue un standard qui possède une résistance mécanique importante grâce à l'utilisation d'une face avant 2 en verre épais et du cadre aluminium, lui permettant, notamment et dans la majorité des cas, de respecter les normes IEC 61215 et IEC 61730. Néanmoins, un tel module photovoltaïque 1 selon la conception classique de 15 l'art antérieur présente l'inconvénient d'avoir un poids élevé, en particulier un poids par unité de surface d'environ 12 kg/m2, et n'est ainsi pas adapté pour certaines applications pour lesquelles la légèreté est une priorité. Ce poids élevé du module photovoltaïque 1 provient principalement de la présence du verre épais, avec une épaisseur d'environ 3 mm, pour former la face avant 2, 20 la densité du verre étant en effet élevée, de l'ordre de 2,5 kg/m2/mm d'épaisseur, et du cadre aluminium. Pour pouvoir résister aux contraintes lors de la fabrication et également pour des raisons de sécurité, par exemple du fait du risque de coupure, le verre est trempé. Or, l'infrastructure industrielle de la trempe thermique est configurée pour traiter du verre d'au moins 3 mm d'épaisseur. En outre, le choix d'avoir une épaisseur de 25 verre d'environ 3 mm est également lié à une résistance mécanique à la pression normée de 5,4 kPa. En définitif, le verre représente ainsi à lui seul pratiquement 70 % du poids du module photovoltaïque 1, et plus de 80 % avec le cadre en aluminium autour du module photovoltaïque 1. Aussi, afin d'obtenir une réduction significative du poids d'un module 30 photovoltaïque pour permettre son utilisation dans de nouvelles applications exigeantes 5 en termes de légèreté et de mise en forme, il existe un besoin pour trouver une solution alternative à l'utilisation d'un verre épais en face avant du module. Une des problématiques consiste donc à remplacer la face avant en verre par de nouveaux matériaux plastiques tout en conservant l'architecture et la méthode de mise en oeuvre habituelles avec pour but premier la diminution importante du poids surfacique_ Ainsi, des feuilles de polymères, comme le polycarbonate (PC), le polyméthacrylate de méthyle (PIVIMA), le polyfluorure de vinylidène (PVDF), l'éthylène tétrafluoroéthylène (ETFE), l'éthylène chlorotrifluoroéthylène (ECTFE), ou l'éthylène propylène fluoré (FEP), peuvent représenter une alternative au verre. Cependant, lorsque 10 seul le remplacement du verre par une telle feuille mince de polymères est envisagé, la cellule photovoltaïque devient très vulnérable au choc et à la charge mécanique. Le remplacement du verre en face avant des modules photovoltaïques a fait l'objet de plusieurs brevets ou demandes de brevet dans l'art antérieur. On peut ainsi citer à ce titre la demande de brevet FR 2 955 051 Al, la demande de brevet américain US 15 2005/0178428 Al ou encore les demandes internationales WO 2008/019229 A2 et WO 2012/140585 Al. Les modules photovoltaïques obtenus, légers et flexibles, possèdent un poids surfacique, typiquement inférieur ou égal à 6 kg/m2, très inférieur à celui des modules photovoltaïques classiquement réalisés avec du verre épais en face avant. Cependant, 20 leur poids surfacique n'atteint que très rarement un poids surfacique inférieur à lkg/m2. EXPOSÉ DE L'INVENTION Il existe ainsi un besoin pour concevoir une solution alternative de module photovoltaïque prévu pour être flexible et ultra-léger afin de s'adapter à certaines applications, tout en présentant des propriétés mécaniques suffisantes lui permettant 25 d'être résistant aux chocs et à la charge mécanique, et en particulier aux normes IEC 61215 et IEC 61730. L'invention a donc pour but de remédier au moins partiellement aux besoins mentionnés précédemment et aux inconvénients relatifs aux réalisations de l'art antérieur. 6 L'invention a ainsi pour objet, selon l'un de ses aspects, un module photovoltaïque comportant : - une première couche transparente formant la face avant du module photovoltaïque, destinée à recevoir un flux lumineux, - une pluralité de cellules photovoltaïques disposées côte à côte et reliées électriquement entre elles, un ensemble encapsulant la pluralité de cellules photovoltaïques, une deuxième couche, l'ensemble encapsulant et la pluralité de cellules photovoltaïques étant situés entre les première et deuxième couches. 10 La première couche comporte au moins un matériau polymère et présente une épaisseur inférieure à 50 i_tm, et avantageusement comprise entre 5 km et 25 1.J.m. Elle est avantageusement constituée par ledit au moins un matériau polymère. De plus, la deuxième couche comporte au moins un matériau composite de type préimprégné à base de résine polymère et de fibres, et elle présente un poids 15 surfacique inférieur à 150 g/m2, et avantageusement compris entre 50 g/m2 et 115 g/ Elle peut être par exemple constituée par ledit au moins un matériau composite. En outre, l'ensemble encapsulant présente une épaisseur maximale inférieure à 15 Ainsi, de façon avantageuse, le principe de l'invention consiste notamment à la 20 fois à remplacer le verre épais standard d'une épaisseur d'environ .D mm, habituellement utilisé dans un module photovoltaïque classique, par une première couche plus mince en matériau polymère, et à modifier la face arrière du module photovoltaïque pour prévoir la présence d'une matériau composite de type préimprégné polymère/fibres. Il est à noter que la première couche et/ou la deuxième couche du module 25 photovoltaïque peuvent être formées en une ou plusieurs parties, à savoir qu'elles peuvent être monocouche ou multicouche. Le terme « transparent » signifie que le matériau de la première couche formant la face avant du module photovoltaïque est au moins partiellement transparent à la lumière visible, laissant passer au moins environ 80 % de cette lumière_ 7 En outre, par le terme « encapsulant » ou « encapsulé », il faut comprendre que la pluralité de cellules photovoltaïques est disposée dans un volume, par exemple hermétiquement clos vis-à-vis des liquides, au moins en partie formé par au moins deux couches de matériau(x) d'encapsulation, réunies entre elles après lamination pour former l'ensemble encapsulant. En effet, initialement, c'est-à-dire avant toute opération de lamination, l'ensemble encapsulant est constitué par au moins deux couches de matériau(x) d'encapsulation, dites couches de coeur, entre lesquelles la pluralité de cellules photovoltaïques est encapsulée. Toutefois, pendant l'opération de lamination des 10 couches, les couches de matériau d'encapsulation fondent pour ne former, après l'opération de lamination, qu'une seule couche (ou ensemble) solidifiée dans laquelle sont noyées les cellules photovoltaïques. Grâce à l'invention, il peut ainsi être possible d'obtenir un nouveau type de module photovoltaïque ultra-léger et flexible. De plus, par l'utilisation d'une face avant en 15 polymère d'épaisseur inférieure à 50 'lm, le module photovoltaïque selon l'invention conserve des performances électriques identiques, voire meilleures que celles d'un module standard. De plus, par l'utilisation d'une face arrière en composite préimprégné polymère/fibres, le module photovoltaïque selon l'invention présente d'excellentes propriétés mécaniques et thermomécaniques tout en conservant de la flexibilité sans 20 dégradation des cellules photovoltaïques sous contrainte de flexion. Notamment, il peut accepter des rayons de courbure d'environ 50 cm, voire même 20 cm dans certains cas, sans dégradation des cellules. En outre, notamment par la réduction des épaisseurs de ses éléments constitutifs, le module photovoltaïque selon l'invention peut permettre d'atteindre des poids surfaciques requis inférieurs à 1 kg/m2, notamment inférieurs à 800 25 g/m2, et tout particulièrement inférieurs à 600 g/m2, le rendant par définition ultra-léger. Le module photovoltaïque selon l'invention peut en outre comporter l'une ou plusieurs des caractéristiques suivantes prises isolément ou suivant toutes combinaisons techniques possibles. La deuxième couche peut former la face arrière du module photovoltaïque. 30 Toutefois, elle peut également être interposée entre l'ensemble encapsulant et au moins 8 une couche supplémentaire, par exemple de protection, qui formera alors la face arrière du module. La deuxième couche peut en particulier présenter une épaisseur comprise entre 50 lm et 80 La deuxième couche peut être discontinue de manière à réduire encore le poids surfacique lié à cette couche tout en conservant les propriétés mécaniques du module photovoltaïque. En particulier, la deuxième couche peut comporter un ou plusieurs trous, correspondant notamment à un ou plusieurs enlèvements de matière, notamment formés au niveau d'une ou plusieurs cellules photovoltaïques. En cas de 10 discontinuité, le recouvrement total de la surface de la deuxième couche est préférentiellement supérieur à 30 %. Ledit au moins un matériau composite de type préimprégné peut comporter un taux d'imprégnation de résine polymère compris entre 30 et 70 % en masse. Ledit au moins un matériau composite de la deuxième couche peut être un 15 preimpregné à base de résine polymère et de fibres, le polymère étant choisi parmi le polyester, l'époxy et/ou l'acrylique, entre autres, et les fibres étant choisies parmi les fibres de verre, de carbone et/ou d'aramide, entre autres. Ledit au moins un matériau polymère de la première couche peut être choisi parmi le polycarbonate (PC), le polyméthacrylate de méthyle (PMMA), le 20 polytéréphtalate (J'éthylène (PET), le polyamide (PA), un polymère fluoré, notamment le polyfluorure de vinyle (PVF) ou le polyfluorure de vinylidène (PVDF), l'éthylène tétrafluoroéthylène (ETFE), l'éthylène chlorotrifluoroéthylène (ECTFE), le polytetrafluoroéthylène (PTFE), le polychlorotrifluoroéthylène (PCTFE), et/ou l'éthylène propylène fluoré (FEP). 25 Par ailleurs, le module photovoltaïque présente avantageusement un poids surfacique inférieur à 1 kg/m2, notamment inférieur à 800 g/m2, notamment encore inférieur à 600 g/m2. De plus, l'ensemble encapsulant peut présenter une épaisseur maximale comprise entre 20 um et 100 um, et de préférence comprise entre 50 um et 75 um. L'ensemble encapsulant peut être formé par au moins une couche comportant au moins un matériau d'encapsulation de type polymère choisi parmi : les copolymères d'acides, les ionomères, le poly(éthylène-acétate de vinyle) (EVA), les acétals de vinyle , tels que les polyvinylbutyrals (PVB), les polyuréthanes, les chlorures de polyvinyle, les polyéthylènes, tels que les polyéthylènes linéaires basse densité, les polyoléfines élastomères de copolymères, les copolymères d'a-oléfines et des a-, [3-- esters d'acide carboxylique à éthylénique, tels que les copolymères éthylène-acrylate de méthyle et les copolymères éthylène-acrylate de butyle, les élastomères de silicone et/ou les résines époxy, entre autres. 10 De préférence, l'ensemble encapsulant peut être réalisé à partir de deux couches en matériau(x) polymère(s), notamment deux couches de ionomère, dont le module de Young est très supérieur à celui du poly(éthylène-acétate de vinyle) (EVA) mais toujours compris entre 2 et 400 MPa à température ambiante permettant de meilleures propriétés mécaniques, entre lesquelles sont disposées les cellules photovoltaïques, 15 chaque couche présentant une épaisseur inférieure à 75 11M, et de préférence inférieure à 50 um. Les cellules photovoltaïques peuvent être choisies parmi : des cellules photovoltaïques homojonction ou hétérojonction à base de silicium monocristallin (c-Si) et/ou multi-cristallin (mc-Si), et/ou des cellules photovoltaïques de type IBC (pour 20 « Interdigitated Back Contact » en anglais), et/ou des cellules photovoltaïques comprenant au moins un matériau parmi le silicium amorphe (a-Si), le silicium microcristallin (p_C-Si), le tellurure de cadmium (CdTe), le cuivre-indium séléniure (CIS) et le cuivre-indium/gallium diséléniure (CIGS), entre autres. Par ailleurs, les cellules photovoltaïques peuvent présenter une épaisseur 25 comprise entre 1 et 300 um, notamment entre 1 et 200 um, et avantageusement entre 70 um et 160 um. Le module photovoltaïque peut en outre comporter une boîte de jonction, destinée à recevoir le câblage nécessaire à l'exploitation du module photovoltaïque. 10 En outre, l'espacement entre deux cellules photovoltaïques voisines, ou encore consécutives ou adjacentes, peut être supérieur ou égal à 1 mm, notamment compris entre 1 et 30 mm, et de préférence égal à 2 mm. De plus, l'épaisseur du ou des rubans d'interconnexion des cellules photovoltaïques, et ceux utilisés pour interconnecter les guirlandes de cellules (ou « strings » selon la dénomination courante en anglais), a été adaptée pour être compatible avec le procédé de lamination et la faible épaisseur de Vencapsulant. Par exemple, dans le cas de cellules à contact face avant-face arrière, l'épaisseur des rubans d'interconnexion de telles cellules est avantageusement réduite d'au moins 50 % par 10 rapport à celle de rubans utilisés dans un module standard. Les rubans d'interconnexion de telles cellules peuvent présenter une épaisseur inférieure à 100 [lm et une largeur inférieure à 3 mm. Pour les rubans d'interconnexion de « string », l'épaisseur est avantageusement strictement inférieure à 200 p.m et la largeur inférieure à 5 mm. De plus, le module photovoltaïque peut comporter des composants 15 électroniques tels que des diodes de bypass, à l'intérieur du laminé photovoltaïque_ De plus, l'invention a encore pour objet, selon un autre de ses aspects, un procédé de réalisation d'un module photovoltaïque tel que défini précédemment, caractérisé en ce qu'il comporte l'étape de lamination à chaud, à une température comprise entre 130°C et 170°C, notamment de l'ordre de 150°C, et pendant une durée du 20 cycle de lamination d'au moins 10 minutes, notamment comprise entre 10 et 20 minutes, des couches constitutives du module photovoltaïque. De plus, le procédé peut comporter l'étape consistant à laminer les couches constitutives du module photovoltaïque entre deux couches antiadhésives et amortissantes. 25 Le module photovoltaïque et le procédé de réalisation selon l'invention peuvent comporter l'une quelconque des caractéristiques précédemment énoncées, prises isolément ou selon toutes combinaisons techniquement possibles avec d'autres caractéristiques. 11 BRÈVE DESCRIPTION DES DESSINS L'invention pourra être mieux comprise à la lecture de la description détaillée qui va suivre, d'exemples de mise en oeuvre non limitatifs de celle-ci, ainsi qu'à l'examen des figures, schématiques et partielles, du dessin annexé, sur lequel : - la figure 1 représente, en coupe, un exemple classique de module photovoltaïque comportant des cellules photovoltaïques cristallines, - la figure lA représente une variante de réalisation de l'exemple de la figure 1 dans laquelle les cellules photovoltaïques sont de type IBC, la figure 2 représente, en vue éclatée, le module photovoltaïque de la figure 10 1, - la figure 3 illustre, en coupe et en vue éclatée, un exemple de réalisation d'un module photovoltaïque conforme à l'invention, - la figure 4 illustre, en coupe et en vue éclatée, une configuration d'un module photovoltaïque conforme à l'invention lors d'une étape de fabrication du module, 15 et la figure 5 illustre, selon une vue partielle du dessous, une variante de réalisation de la deuxième couche d'un module photovoltaïque conforme à l'invention. Dans l'ensemble de ces figures, des références identiques peuvent désigner des éléments identiques ou analogues. 20 De plus, les différentes parties représentées sur les figures ne le sont pas nécessairement selon une échelle uniforme, pour rendre les figures plus lisibles. EXPOSÉ DÉTAILLÉ DE MODES DE RÉALISATION PARTICULIERS Les figures 1 et 2 ont déjà été décrites dans la partie relative à l'état de la technique antérieure. 25 Les figures 3 et 4 illustrent, en coupe et en vue éclatée, des modes de réalisation de modules photovoltaïque 1 conformes à l'invention. On considère ici que les cellules photovoltaïques 4, interconnectées par des rubans en cuivre étamé soudés, sont des cellules « cristallines », c'est-à-dire qu'elles 12 comportent du silicium mono ou multicristallin, et qu'elles présentent une épaisseur comprise entre 1 et 25011m. De plus, l'ensemble encapsulant 3 est choisi pour être réalisé à partir de deux couches de ionomère entre lesquelles sont disposées les cellules photovoltaïques 4, chaque couche étant d'épaisseur inférieure à 50 11m. De façon avantageuse, l'invention prévoit un choix spécifique pour les matériaux formant les faces avant et arrière du module photovoltaïque 1, de sorte à obtenir un module photovoltaïque 1 ultra-léger, de poids surfacique inférieur à 1 kg/m2, et préférentiellement inférieur à 0,8 kg/m2, voire 0,6 kg/m2. 10 Bien entendu, ces choix ne sont nullement limitatifs. On se réfère tout d'abord à la figure 3 qui illustre, en coupe et en vue éclatée, un exemple de réalisation d'un module photovoltaïque 1 conforme à l'invention. lI est à noter que la figure 3 correspond à une vue éclatée du module photovoltaïque 1 avant l'étape de larnination du procédé selon l'invention. Une fois 15 l'étape de lamination réalisée, assurant un pressage à chaud et sous vide, les différentes couches sont en réalité superposées les unes aux autres. Le module photovoltaïque 1 comporte ainsi une première couche 2 en un film d'au moins un matériau polymère, d'épaisseur inférieure à 50 i_tm, formant la face avant du module photovoltaïque 1 et destinée à recevoir un flux lumineux, une pluralité de 20 cellules photovoltaïques 4 disposées côte à côte et reliées électriquement entre elles, et un ensemble encapsulant 3 la pluralité de cellules photovoltaïques 4. Le matériau polymère de la première couche 2 peut être choisi parmi : le polycarbonate (PC), le polyméthacrylate de méthyle (PUMA), le polytéréphtalate d'éthylène (PET), le polyamide (PA), un polymère fluoré, notamment le polyfluorure de 25 vinyle (PVF) ou le polyfluorure de vinylidène (PVIDF), l'éthylène tétrafluoroéthylène (ETFE), l'éthylène chlorotrifluoroéthylène (ECTFE), le polytétrafluoroéthylène (PTFE), le Polychlorotrifluoroéthylène (PCTFE) et/ou l'éthylène propylène fluoré (FEP). Par ailleurs, alors que la face arrière d'un module photovoltaïque traditionnel est classiquement constituée d'un empilement multicouche polymère de type Tedlar®/ 30 polytéréphtalate d'éthylène (PET)/Tedlar® (ou encore TPT) d'épaisseur de l'ordre de 300 km, le module photovoltaïque 1 comporte une deuxième couche 5 formant la face arrière du module photovoltaïque 1, constituée par un matériau composite de type préimprégné polymère/fibres continues avec un grammage total inférieur à 150 g/m2. De plus, la trame en tissu du préimprégné a une épaisseur inférieure à 50 km, et le taux d'imprégnation de résine polymère est compris entre 30 et 70 % en masse. Le matériau composite de la deuxième couche 5 peut être un préimprégné à base de résine polymère et de fibres, le polymère étant choisi parmi le polyester, l'époxy et/ou l'acrylique, et les fibres étant choisies parmi les fibres de verre, de carbone et/ou d'aramide. 10 En outre, l'ensemble encapsulant 3 présente une épaisseur totale e3 qui est inférieure à 1501_tm, et préférentiellement comprise entre 20 et 1001_tm. L'ensemble encapsulant 3 peut être réalisé à partir d'au moins un matériau polymère choisi parmi : les copolymères d'acides, les ic-momères, le poly(éthylène-acétate de vinyle) (EVA), les acétals de vinyle , tels que les polyvinylbutyrals (PVB), les 15 polyuréthanes, les chlorures de polyvinyle, les polyéthylènes, tels que les polyéthylènes linéaires basse densité, les polyoléfines élastomères de copolymères, les copolymères d'a-oléfines et des a-, p- esters d'acide carboxylique à éthylénique, tels que les copolymères éthylène-acrylate de méthyle et les copolymères éthylène-acrylate de butyle, les élastomères de silicone et/ou les résines époxy. Il peut notamment être réalisé 20 à partir de deux couches polymère 3a et 3b, notamment deux couches de poly(éthylène- acétate de vinyle) (EVA), entre lesquelles sont disposées les cellules photovoltaïques 4. Chaque couche 3a, 3b peut présenter une épaisseur e3a, e3b inférieure à 50 p.m. Par ailleurs, les cellules photovoltaïques 4 peuvent être choisies parmi : des cellules photovoltaïques homojonction ou hétérojonction à base de silicium 25 monocristallin (c-Si) et/ou multi-cristallin (mc-Si), et/ou des cellules photovoltaïques de type IBC, et/ou des cellules photovoltaïques comprenant au moins un matériau parmi le silicium amorphe (a-Si), le silicium microcristallin (p.C-Si), le tellurure de cadmium (CdTe), le cuivre-indium séléniure (OS) et le cuivre-indium/gallium diséléniure (CIGS). Leur épaisseur est comprise entre 1 et 300 km, et notamment entre 1 et 200 km. 14 La réalisation du module photovoltaïque 1 est effectuée en une seule étape de lamination à chaud, à une température comprise entre 130°C et 170°C, et notamment de l'ordre de 150°C, et pendant une durée du cycle de lamination d'au moins 10 minutes, et notamment comprise entre 10 et 20 minutes, des couches constitutives 2, 3, 4, formant le stack du module photovoltaïque 1. Toutefois, compte-tenu de la faible épaisseur de l'ensemble encapsulant 3, il est souhaitable de pouvoir laminer ce stack entre deux feuilles antiadhésives et amortissantes ; compatibles avec le procédé de lamination à chaud ; afin d'éviter toute casse des cellules photovoltaïques durant l'étape de pression, cette casse étant liée à la 10 surépaisseur des rubans de cuivre sur les cellules photovoltaïques 4. Ainsi, la figure 4 représente une configuration analogue à celle de la figure 3 d'un module photovoltaïque 1 mais avec la présence de deux couches antiadhésives et amortissantes 8 de part et d'autre du stack pour éviter toute casse des cellules photovoltaïques 4. 15 Par ailleurs, la figure 5 illustre, selon une vue partielle du dessous, une variante de réalisation de la deuxième couche 5 d'un module photovoltaïque 1 conforme à l'invention. Cette variante illustre le fait que la deuxième couche 5, sous forme de préimprégné, peut être discontinue de manière à réduire encore le poids surfacique lié à 20 cette couche 5 tout en conservant les propriétés mécaniques du module photovoltaïque 1. Ainsi, la deuxième couche 5 comporte des enlèvements de matière formant des trous 9 situés au niveau des cellules photovoltaïques 4. Cet enlèvement de matière se fait sous les cellules photovoltaïques 4, représentées en traits pointillés, qui 25 correspondent à des zones où la résistance mécanique est déjà assurée par ces cellules 4. Autrement dit, la matière du préimprégné formé par la deuxième couche 5 est retirée sous les cellules 4 mais conservée entre les cellules 4 et sur les bords de la couche 5. Exemples de réalisation particuliers On va maintenant décrire deux exemples de réalisation particuliers A et B de 30 modules photovoltaïques 1 conformes à l'invention. Les deux exemples A et B ont été réalisés avec les mêmes matériaux d'encapsulation mais avec des cellules photovoltaïques différentes : Dans le premier exemple A, les cellules photovoltaïques 4 comprennent 24 cellules hetérojonction à base de silicium amorphe et monocristallin d'épaisseur de 5 l'ordre de 115 pm. Dans le deuxième exemple B, les cellules photovoltaïques 4 comprennent 30 cellules de type IBC d'épaisseur de l'ordre oie 160 gm, Par ailleurs, pour ces deux exemples A et B, les couches constitutives sont les suivantes : 10 La première couche 2 formant la face avant est un film d'éthylène chlorotrifluoroéthylène (ECTFE) de type ECT 025 de la société Rayotec°, d'épalsseur de l'ordre de 25 !am. Les couches d'encapsulant 3a et 3b sont des films de ionomères obtenus à partir de la gamme Jurasol® commercialisée par la société Juraplaste', d'épaisseur de 15 l'ordre de 50 gm, La deuxième couche 5 formant la face arrière est un film composite préimprégné de type tissu de verre imprégné par une résine époxy tel que Flexply N'Ur de la société Hexcer'. Pour chaque exemple A et B, le module photovoltaïque est mis en oeuvre en 20 une seule étape de lamination à chaud sous vide. Durant cette étape, il est souhaitable de cuire correctement /a face arrière formée par la deuxième couche 5 afin d'obtenir les propriétés mécaniques désirées Aussi, le programme de lamination à chaud a été optimisé (température, pression, durée, afin d'obtenir une cuisson du matériau composite suffisante sans défaut visuel, ni casse de cellules photovoltaïques 4. Cette 25 réticulation est vérifiée avec une mesure de la transition vitreuse par DSC (pour Differential Scanning Calorimetry » en anglais), De plus, comme décrit en référence à la figure 4 précédemment, afin d'éviter la casse des cellules photovoltaïques 4, le module photovoltaïque 1 est laminé entre deux feuilles antiadhésives et amortissantes 8, d'épaisseur de l'ordre de 0,50 mm. 16 Pour les deux exemples de réalisation A et B, on obtient avantageusement des modules photovoltaïques 1 de poids surfacique inférieur à 800 g/m2 et de puissance lumineuse supérieure à 180 W/m2. Par ailleurs, de façon avantageuse, pour ces deux exemples de réalisation A et B, l'imagerie par électroluminescence après mise en oeuvre n'a montré aucune dégradation des cellules photovoltaïques 4, même après flexion ou courbure inférieure à 50 cm, ce qui a confirmé ainsi la compatibilité des nouveaux matériaux utilisés avec un procédé classique de lamination à chaud pour la fabrication de modules photovoltaïques 1. Les performances électriques des modules photovoltaïques 1 sont identiques, voire 10 meilleures, que leurs équivalents en configuration standard grâce à la meilleure transparence optique des matériaux utilisés. De plus, les tenues en vieillissement accéléré en enceinte de cyclage thermique selon la norme terrestre IEC 61215 ont été démontrées sur plus de 600 cycles. Bien entendu, l'invention n'est pas limitée aux exemples de réalisation qui 15 viennent d'être décrits. Diverses modifications peuvent y être apportées par l'homme REVENDICATIONS1. Module photovoltaïque (1) comportant : - une première couche (2) transparente formant la face avant du module photovoltaïque (1), destinée à recevoir un flux lumineux, - une pluralité de cellules photovoltaïques (4) disposées côte à côte et reliées électriquement entre elles, - un ensemble encapsulant (3) la pluralité de cellules photovoltaïques (4), - une deuxième couche (5), l'ensemble encapsulant (3) et la pluralité de cellules photovoltaïques (4) étant situés entre les première (2) et deuxième (5) couches, caractérisé en ce que la première couche (2) comporte au moins un matériau polymère et présente une épaisseur (e2) inférieure à 50 um, en ce que la deuxième couche (5) comporte au moins un matériau composite de type préimprégné à base de résine polymère et de fibres, et présente un poids surfacique inférieur à 150 g/m2, et en ce que l'ensemble encapsulant (3) présente une épaisseur maximale (e3) inférieure à 150 um. 2. Module selon la revendication 1, caractérisé en ce que ledit au moins un matériau composite de type préimprégné comporte un taux d'imprégnation de résine polymère compris entre 30 et 70 % en masse. 3. Module selon la revendication 1 ou 2, caractérisé en ce que la deuxième couche (5) est discontinue, comportant notamment un ou plusieurs trous (9), notamment formés au niveau d'une ou plusieurs cellules photovoltaïques (4). 4. Module selon l'une des revendications précédentes, caractérisé en ce que ledit au moins un matériau composite de la deuxième couche (5) est un préimprégné à base de résine polymère et de fibres, le polymère étant choisi parmi le polyester, 18 l'époxy et/ou l'acrylique, et les fibres étant choisies parmi les fibres de verre, de carbone et/ou d'aramide. 5. Module selon l'une quelconque des revendications précédentes, 5 caractérisé en ce que ledit au moins un matériau polymère de la première couche (2) est choisi parmi : le polycarbonate (PC), le polyméthacrylate de méthyle (PMMA), le polytéréphtalate d'éthylène (PET), le polyamide (PA), un polymère fluoré, notamment le polyfluorure de vinyle (PVF) ou le polyfluorure de vinylidène (PVDF), l'éthylène tétrafluoroéthylène (ETFE), l'éthylène chlorotrifluoroéthylène (ECTFE), le 10 polytétrafluoroéthylène (PTFE), le Polychlorotrifluoroéthylène (PCTFE) et/ou l'éthylène propylène fluoré (FEP). 6. Module selon l'une quelconque des revendications précédentes, caractérisé en ce qu'il présente un poids surfacique inférieur à 1 kg/m2, notamment 15 inférieur à 800 g/m2, notamment encore inférieur à 600 g/m2. 7. Module selon l'une quelconque des revendications précédentes, caractérisé en ce que l'ensemble encapsulant (3) présente une épaisseur maximale (e3) comprise entre 20 um et 100 um, et de préférence entre 50 um et 75 um. 20 8. Module selon l'une quelconque des revendications précédentes, caractérisé en ce que l'ensemble encapsulant (3) est formé par au moins une couche comportant au moins un matériau d'encapsulation de type polymère choisi parmi : les copolymères d'acides, les ionomères, le poly(éthylène-acétate de vinyle) (EVA), les acétals 25 de vinyle , tels que les polyvinylbutyrals (PVB), les polyuréthanes, les chlorures de polyvinyle, les polyéthylènes, tels que les polyéthylènes linéaires basse densité, les polyoléfines élastomères de copolymères, les copolymères d'a-oléfines et des a-, 3-esters d'acide carboxylique à éthylénique, tels que les copolymères éthylène-acrylate de méthyle et les copolymères éthylène-acrylate de butyle, les élastomères de silicone et/ou 30 les résines époxy. 19 9. Module selon l'une quelconque des revendications précédentes, caractérisé en ce que les cellules photovoltaïques (4) sont choisies parmi : des cellules photovoltaïques homojonction ou hétérojonction à base de silicium monocristallin (c-Si) 5 et/ou multi-cristallin (mc-Si), et/ou des cellules photovoltaïques de type IBC, et/ou des cellules photovoltaïques comprenant au moins un matériau parmi le silicium amorphe (a-Si), le silicium microcristallin (u.C-Si), le tellurure de cadmium (CdTe), le cuivre-indium séléniure (CIS) et le cuivre-indium/gallium diséléniure (CIGS). 10 10. Module selon l'une quelconque des revendications précédentes, caractérisé en ce que les cellules photovoltaïques (4) présentent une épaisseur comprise entre 1 et 300 um, notamment entre 1 et 200 um, notamment entre 70 um et 160 um. 11. Procédé de réalisation d'un module photovoltaïque (1) selon l'une 15 quelconque des revendications précédentes, caractérisé en ce qu'il comporte l'étape de lamination à chaud, à une température comprise entre 130°C et 170°C, notamment de l'ordre de 150°C, et pendant une durée du cycle de lamination d'au moins 10 minutes, notamment comprise entre 10 et 20 minutes, des couches constitutives (2, 3, 4, 5) du module photovoltaïque (1). 20 12. Procédé selon la revendication 11, caractérisé en ce qu'il comporte l'étape consistant à laminer les couches constitutives (2, 3, 4, 5) du module photovoltaïque (1) entre deux couches antiadhésives et amortissantes (8). 25